(57)【特許請求の範囲】
【請求項１】
酸化チタンを含み、
分光光度計による光の透過率が、３００〜７８０ｎｍにおいて１２％以下、３００〜２５００ｎｍにおいて３３％以下である、果実袋。
【請求項２】
３００〜７８０ｎｍの日射透過率が１２％以下であり、３００〜２５００ｎｍの日射透過率が２０％以下である、請求項１に記載の果実袋。
【請求項３】
前記酸化チタンは、近赤外線反射機能を有する酸化チタンである、請求項１に記載の果実袋。
【請求項４】
分光光度計による光の反射率が、３００〜７８０ｎｍにおいて３４％以上であり、３００〜２５００ｎｍにおいて４６％以上である、請求項１に記載の果実袋。
【請求項５】
日射反射率が、３００〜７８０ｎｍにおいて３６％以上であり、３００〜２５００ｎｍにおいて４４％以上である、請求項１に記載の果実袋。
【請求項６】
基材と、
前記基材上に形成された、酸化チタンを含有する塗工層とを備え、
前記塗工層は、分光光度計による光の透過率が、１０００〜１４００ｎｍにおいて６０％以下である、請求項１に記載の果実袋。
【請求項７】
前記塗工層は、分光光度計による光の反射率が、１０００〜１４００ｎｍにおいて４０％以上である、請求項６に記載の果実袋。
【発明の詳細な説明】
【技術分野】
【０００１】
本発明は、一般的には果実袋に関し、具体的には、白桃などの収穫遅延防止や果皮、果肉障害を抑制するための果実袋に関する。
【背景技術】
【０００２】
従来、白桃等の果実を病害や害虫から保護するために果実袋が使用されている。果実袋としては、例えば、新聞紙、クラフト紙等で作製されたものが用いられてきた。その後、白桃等の糖度や外観を向上させるために改良された果実袋用原紙が提案されている。【０００３】
例えば、特公平４−３１７６号公報（特許文献１）には、パルプの中に、オレンジ色の無機または有機顔料および屈折率が１．５５〜２．７０のフィラーを主成分とし、分光光度計による光の透過率が４００〜５００ｎｍにおいて０〜５％、７００〜８００ｎｍにおいて３０〜５０％にある、可視光線及び紫外線領域における透過率が規定された果実袋用原紙が記載されている。特許文献１に記載の果実袋用原紙を用いた果実袋は実用化され、現在主に使用されている。【０００４】
また、実開平６−９４４１号公報（特許文献２）には、不織布の表面に二酸化チタン層が設けられた果実袋が記載されている。この果実袋では、二酸化チタン層の白色によって太陽光線を反射し、遮熱を行い、果実袋表面の温度上昇を抑制し、味の低下を防ぐことが提案されている。また、果実袋において、二酸化チタン層の内側に黒雲母層又はアルミニウム層を形成することによって、９５％以上の遮光率を得て、果実の外観を美しく仕上げることが提案されている。【０００５】
また、特開２００３−２０５９６８号公報（特許文献３）には、酸化チタンとセラミック粉末を合成樹脂及び紙に接着した袋の製造使用方法が記載されている。
【先行技術文献】
【特許文献】
【０００６】
【特許文献１】特公平４−３１７６号公報
【特許文献２】実開平６−９４４１号公報
【特許文献３】特開２００３−２０５９６８号公報
【発明の概要】
【発明が解決しようとする課題】
【０００７】
しかしながら、特許文献１に記載の果実袋用原紙を用いた果実袋を使用していても、地球温暖化に伴う気温の上昇により、生育中の果実温度が過度に上昇することがあり、収穫日の遅延や、果肉障害による秀品率の低下などの障害が認められることが多くなっている。【０００８】
例えば、桃は被袋後約３０〜７０日程度で収穫が始まる。毎年、５月上旬〜７月初旬に被袋し、６月〜９月に収穫・販売される。しかし、地球温暖化の影響により気温が上昇し桃の収穫時期が遅延することがある。例えば、清水白桃は、育成途中に果実表面温度が上昇し３５℃以上に達すると成長ホルモンの合成が抑制され、収穫日が遅延する場合がある。【０００９】
特許文献２に記載の果実袋や特許文献３に記載の袋では、果実袋表面の温度上昇を抑制するため、太陽光線中の紫外線・可視光線に着目して、酸化チタンが用いられている。しかしながら、太陽光線中において紫外線はごく一部であり、また、可視光線は近赤外線と比較して熱エネルギーに変換されがたい。そのため、果実袋に酸化チタンを用いて紫外線または可視光線を遮ることだけでは、果実の温度上昇を防ぐためには十分ではない。さらに、特許文献２に記載されている遮光性を高めた果実袋を用いても、果実の表皮だけでなく果肉内をも美しく仕上げることはできなかった。【００１０】
白桃は果実表皮及び果肉内が褐色に色づかないことが特徴であるが、育成途中に特定光線に曝されると果皮が赤く着色し、肉質を低下させる。このような果肉障害としては赤肉症がある。赤肉症は成熟果の果肉にポリフェノールであるアントシアニンが異常に蓄積される現象である。アントシアニンの異常な蓄積だけでなく、赤肉症の発生した果実は、果肉の崩壊による肉質の不良、桃特有の甘い香りであるδ−デカラクトン、γ−ドデカラクトンが少なく、赤肉症が発生していない果実より不味であることが特徴である。またこの障害は、収穫直後には外観から判断できないだけでなく、消費されるまでに着色程度が強まるため、食べる際にはじめて症状が確認されるなど、クレームの原因となり、多発すればブランドイメージを傷つけることにもなりかねない。【００１１】
そこで、この発明の目的は、果実の収穫時期の遅延を防止し、かつ、果肉障害を抑制することが可能な果実袋を提供することである。
【課題を解決するための手段】
【００１２】
本発明者らは、地球温暖化に伴う、果実の収穫時期の遅延を防止するのみならず、桃の果肉障害である赤肉症を抑制し、さらなる品質向上を目的として、太陽光線中の近赤外線および可視光線に着目して鋭意検討を重ねた。【００１３】
上述の赤肉症については、岡山大学の研究で、どのような環境で発症しやすいか明らかになってきた。しかしながら、発症を抑制させる方法は、まだ見出されていない。赤肉症が発生しやすい条件として明確な差が認められたのは剪定法の違いである。冬季を中心とした慣行の剪定（強剪定）に比べて、夏季剪定を重点的に行い、冬季の剪定量を抑える弱剪定にすると、赤肉症の発生率が増加する傾向が見られることが明らかになっている。桃の品種の一つである「紅清水」を供試した試験結果では、強剪定樹の赤肉症発生率が０〜１０％であるのに対して、弱剪定樹では４０〜８０％となった。このため樹勢強化を目的として、農家圃場で堆肥の施用量を増やしたり、強剪定を行うなどの対策試験を行ったが、期待されたほどには赤肉症を抑制できなかった。【００１４】
そこで、剪定の強弱以外に原因を探っていったところ、赤肉症の発生と果実の成熟遅延との関係が明らかになってきており、正常な成熟が何らかの要因により妨げられ、遅延すると発生が増えることが明らかとなってきている。特に成熟直前の異常な高温により果実の成熟が著しく遅延されることが判ってきており、この時期の果実温度を異常な高温にさらさないことが赤肉症の発生を抑える対策となると考えられる。【００１５】
通常、桃に掛ける果実袋は橙色が一般的であり、濃色であるために可視光線及び近赤外線を吸収する。そこで、近赤外線を反射する特定の酸化チタンを含む顔料を果実袋に配合することにより、太陽光中の熱に変換されやすい近赤外線を反射し、果実温度の上昇を抑え、収穫日の遅延防止が可能になる。さらに、果実表皮や果実内部の着色防止効果が得られる。【００１６】
以上の知見に基づいて、本発明に従った果実袋は、以下の構成を備える。すなわち、この発明の一つの局面に従った果実袋は、酸化チタンを含み、分光光度計による光の透過率が、３００〜７８０ｎｍにおいて１２％以下、３００〜２５００ｎｍにおいて３３％以下である。【００１７】
この発明に従った果実袋は、３００〜７８０ｎｍの日射透過率が１２％以下であり、３００〜２５００ｎｍの日射透過率が２０％以下であることが好ましい。【００１８】
この発明に従った果実袋において、酸化チタンは、近赤外線反射機能を有する酸化チタンであることが好ましい。【００１９】
この発明に従った果実袋は、分光光度計による光の反射率が、３００〜７８０ｎｍにおいて３４％以上であり、３００〜２５００ｎｍにおいて４６％以上であることが好ましい。【００２０】
この発明に従った果実袋は、日射反射率が、３００〜７８０ｎｍにおいて３６％以上であり、３００〜２５００ｎｍにおいて４４％以上であることが好ましい。【００２１】
この発明に従った果実袋は、基材と、基材上に形成された、酸化チタンを含有する塗工層とを備え、塗工層は、分光光度計による光の透過率が、１０００〜１４００ｎｍにおいて６０％以下であることが好ましい。【００２２】
この発明に従った果実袋においては、塗工層は、分光光度計による光の反射率が、１０００〜１４００ｎｍにおいて４０％以上であることが好ましい。
【発明の効果】
【００２３】
以上のように、この発明によれば、果実の収穫時期の遅延を防止し、かつ、果肉障害を抑制することが可能な果実袋を提供することができる。
【図面の簡単な説明】
【００２４】
【図１】実施例１〜３と比較例１の果実袋の分光透過率曲線を示す図である。
【図２】実施例１〜３と比較例１の果実袋の分光反射率曲線を示す図である。
【図３】果実袋の違いが果実袋内の果実表面の温度に及ぼす影響を示す図である。
【図４】果実袋の酸化チタン含有量の違いが果実袋内の果実表面の温度に及ぼす影響を示す図である。
【図５】果実袋の基材の違いが果実袋内の果実表面の温度に及ぼす影響を示す図である。
【図６】果実として梨を用いた場合の果実表面の温度を示す図である。
【図７】実施例１〜３と比較例４〜６の塗工層の分光透過率曲線を示す図である。
【図８】実施例１〜３と比較例４〜６の塗工層の透過率を示す図である。
【図９】実施例１〜３と比較例４〜６の塗工層の分光反射率曲線を示す図である。
【図１０】実施例１〜３と比較例４〜６の塗工層の反射率を示す図である。
【発明を実施するための形態】
【００２５】
本発明に従った果実袋は、以下の構成を備える。すなわち、この発明の一つの局面に従った果実袋は、酸化チタンを含み、分光光度計による光の透過率が、３００〜７８０ｎｍにおいて１２％以下、３００〜２５００ｎｍにおいて３３％以下である。果実袋の分光光度計による光の透過率は、３００〜７８０ｎｍにおいて１０％以下であることが好ましく、３００〜２５００ｎｍにおいて２７％以下であることが好ましい。さらに、７８０〜２５００ｎｍにおいて３２％以下であることが好ましい。
【００２６】
この発明に従った果実袋は、３００〜７８０ｎｍの日射透過率が１２％以下であり、３００〜２５００ｎｍの日射透過率が２０％以下であることが好ましい。さらに７８０〜２５００ｎｍの日射透過率が３３％以下であることが好ましい。
【００２７】
この発明に従った果実袋において、酸化チタンは、近赤外線反射機能を有する酸化チタンであることが好ましい。
【００２８】
この発明に従った果実袋は、分光光度計による光の反射率が、３００〜７８０ｎｍにおいて３４％以上であり、３００〜２５００ｎｍにおいて４６％以上であることが好ましい。さらに、７８０〜２５００ｎｍにおいて４９％以上であることが好ましい。果実袋の分光光度計による光の反射率は、３００〜７８０ｎｍにおいて３８％以上であることがより好ましく、３００〜２５００ｎｍにおいて５１％以上であることがより好ましい。さらに、７８０〜２５００ｎｍにおいて５５％以上であることがより好ましい。
【００２９】
この発明に従った果実袋は、日射反射率が、３００〜７８０ｎｍにおいて３６％以上であり、３００〜２５００ｎｍにおいて４４％以上であることが好ましい。さらに、７８０〜２５００ｎｍにおいて５４％以上であることが好ましい。果実袋の日射反射率は、３００〜７８０ｎｍにおいて４４％以上であることがより好ましく、３００〜２５００ｎｍにおいて５１％以上であることが好ましい。さらに７８０〜２５００ｎｍにおいて６０％以上であることがより好ましい。
【００３０】
この発明に従った果実袋は、基材と、基材上に形成された、酸化チタンを含有する塗工層とを備え、塗工層は、分光光度計による光の透過率が、１０００〜１４００ｎｍにおいて６０％以下であることが好ましい。
【００３１】
この発明に従った果実袋においては、塗工層は、分光光度計による光の反射率が、１０００〜１４００ｎｍにおいて４０％以上であることが好ましい。
【００３２】
この発明に従った一つの実施形態の果実袋は、基材と、基材上に形成された、酸化チタンを含有する塗工層とを備え、分光光度計による光の透過率が、３００〜７８０ｎｍにおいて１２％以下、３００〜２５００ｎｍにおいて３３％以下である。基材としては、例えば、一般的に使用されている橙色の果実袋を用いることができる。酸化チタンを含有する塗工層は、例えば、近赤外線を反射する機能を有する特定の酸化チタンを含有するインキ組成物を基材上に塗布することによって形成される。なお、酸化チタンは、果実袋の外側表面または内側表面に塗装されて塗工層を形成することによって果実袋に含まれてもよいし、果実袋の基材に練り込まれたり、果実袋の基材を作製するときに基材を構成する繊維とともにすき込まれたり、果実袋の基材を酸化チタン溶液に含浸したりすることによって果実袋に含まれてもよい。
【００３３】
果実袋において、塗工層は、酸化チタンを１．０ｇ／ｍ２以上含有することが好ましい。また、酸化チタンの含有量の上限については特に制限は無いが、塗工時の作業性や経済的な面を考慮すると、５０．０ｇ／ｍ２以下とすることが好ましく、３０．０ｇ／ｍ２以下とすることがより好ましい。
【００３４】
果実袋において、塗工層は、近赤外線反射機能を有する酸化チタンを含有することが好ましい。近赤外線反射機能を有する酸化チタンとは、例えば特許第４５４６８３４号公報に記載されている、近赤外線遮蔽能を有する酸化チタンをいう。近赤外線反射機能を有する酸化チタンとしては、例えば、テイカ株式会社製の酸化チタン（型番  ＪＲ−１０００）がある。酸化チタンが、塗工層に含まれるのではなく、果実袋の基材に練り込まれたり、基材を構成する繊維とともにすき込まれたり、基材を酸化チタン溶液に含浸したりすることによって果実袋に含まれている場合にも、酸化チタンは、近赤外線反射機能を有するものであることが好ましい。
【００３５】
果実袋において、塗工層を形成するためのインキ組成物は、塗工層形成後の果実袋から酸化チタンが脱落するのを防止するために、バインダーを含んでいることが好ましい。バインダーとしては、ポリウレタン樹脂、アクリル樹脂、メタクリル樹脂、ポリエステル樹脂、フェノール樹脂、エポキシ樹脂、アミノ樹脂など種々の樹脂などを使用することができる。また、インキ組成物には、インキ組成物の調製時や果実袋への塗工時の作業性の観点から、必要に応じて各種溶剤を含んでいてもよい。溶剤としては、水；トルエン、キシレン、スチレンなどの炭化水素系溶剤；メタノール、エタノール、１−プロパノール、２−プロパノール（イソプロパノール）、１−ブタノール、２−ブタノール、イソブチルアルコール、ｔｅｒｔ−ブチルアルコールなどのアルコール系溶剤；酢酸メチル、酢酸エチル、酢酸プロピル、酢酸ブチルなどのエステル系溶剤；エチルエーテル、テトラヒドロフランなどのエーテル系溶剤；アセトン、メチルエチルケトン、メチルブチルケトンなどのケトン系溶剤など、種々のものが挙げられる。インキ組成物は、さらには、必要に応じて、防腐剤、抗菌剤、防虫剤、成長促進剤、撥水剤などの各種添加剤を含んでいてもよい。
【００３６】
このようにすることにより、果実の収穫時期の遅延を防止し、かつ、果肉障害を抑制することが可能な果実袋を提供することができる。本発明に従った果実袋は、桃、梨、ぶどう、りんご、みかんなどの柑橘類、びわ、キウイ、メロン、マンゴー、柿など、種々の果実に適用可能である。
【実施例】
【００３７】
以上の効果を確認するために、次の実施例１〜実施例３と、比較例１の果実袋を作製し、評価を行った。また、それぞれの果実袋を用いて実地試験を行って性能を比較した。【００３８】
（実施例１）
＜インキ組成物の調製＞
ポリウレタン樹脂（不揮発成分３０％  三洋化成工業株式会社製ＩＢ−４２２）３０．０重量部と、混合溶剤（トルエン：キシレン：イソプロパノール＝１：１：１）３２．６重量部を前もって溶解させ、さらに、近赤外線反射機能を有する酸化チタン（テイカ株式会社製  ＪＲ−１０００）４５重量部を加え、撹拌して均一になるまで混合した後、ペイントコンディショナーで１時間分散した。この分散液に、前述のポリウレタン樹脂２０重量部と混合溶剤９重量部とを予め混合して得られる溶液を撹拌しながら添加して、インキ組成物を調製した。レットダウンは、Ｐ（顔料）／Ｂ（樹脂）＝３．０とした。【００３９】
＜インキ膜の作製＞
上述のようにして作製したインキ組成物を、基材として用いた西日本果実袋株式会社製Ｍ−４橙袋（縦１９０ｍｍ、横１４０ｍｍ）上の表面全面に、酸化チタンの含有量が１．３ｇ／ｍ２になるようにバーコーターを用いて塗布し、塗工層としてインキ膜を形成した。このようにして得られた果実袋を実施例１の果実袋試験片とした。【００４０】
（実施例２）
酸化チタンの含有量が３．０ｇ／ｍ２になるように塗布する以外は実施例１と同様にして果実袋試験片を作製した。【００４１】
（実施例３）
酸化チタンの含有量が７．５ｇ／ｍ２になるように塗布する以外は実施例１と同様にして果実袋試験片を作製した。【００４２】
（比較例１）
比較例１の果実袋としては、西日本果実袋株式会社製Ｍ−４橙袋を用いた。すなわち、実施例１〜実施例３で用いた西日本果実袋株式会社製Ｍ−４橙袋上にインキ膜を形成しないものを比較例１の果実袋試験片として用いた。【００４３】
＜インキ膜の評価＞
実施例１〜実施例３と比較例１の試験片について、株式会社日立ハイテクノロジーズ製分光光度計Ｕ−４１００により、分光透過スペクトルを測定した。測定された分光透過率に基づき、３００ｎｍ〜２５００ｎｍにおける透過率とＪＩＳ  Ｋ  ５６０２に準じて、日射透過率を算出した。また、ＪＩＳ  Ｋ  ５６０２に準じて、３００ｎｍ〜２５００ｎｍにおける日射反射率を算出した。【００４４】
（実地試験）
実施例１〜実施例３の果実袋と、比較例１の果実袋のそれぞれを、５０袋ずつ、供試樹として清水白桃合計４樹に被袋した。それぞれの果実袋による収穫日の促進効果、果皮着色割合、赤肉発生割合を調べた。【００４５】
＜収穫日の促進効果＞
比較例１の果実袋を被袋した果実５０個の平均の収穫日を基準日として、他の果実袋を被袋した果実の収穫日と基準日との差を調べた。実施例１の果実袋を被袋した果実５０個の平均の収穫日は基準日と比較して０．４日早かった。実施例２の果実袋を被袋した果実５０個の平均の収穫日は基準日と比較して１．０日早かった。実施例３の果実袋を被袋した果実５０個の平均の収穫日は基準日と比較して１．７日早かった。【００４６】
＜果皮着色割合＞
果皮着色は０：全く着色がない、１：果頂部先端からの約１ｃｍ程度の範囲（果実表面の５％以下が着色）、２：果頂部先端から約１〜３ｃｍ程度（全体の５〜１０％程度）が着色、３：果頂部先端から３ｃｍ〜５ｃｍ範囲で着色（全体の１０〜３０％）、４：果頂部先端から５ｃｍ以上が着色（ほぼ全面）の基準で判定した。果皮着色程度２以上は、非常に目立ち、商品性が下がる可能性がある。【００４７】
＜赤肉発生割合＞
赤肉症は果実側面を縦に切断後、観察して判断した。基準は０：全く着色がない正常果、１：果肉の１０％程度がピンクまたは赤変、２：果肉の１０〜３０％がピンクまたは赤変、３：果肉の３０％以上８０％程度がピンクまたは赤変、４：果肉全面（８０％以上）が濃く赤変とした。赤肉症の発生程度３以上は、非常に目立ち、商品性が下がる可能性がある。【００４８】
上述の果実袋の透過率、日射透過率の測定結果と実地試験の結果を表１に示す。【００４９】
【表１】
0005877441.tif 000002
【００５０】
図１と表１に示すように、実施例１〜実施例３の果実袋は、いずれも、比較例１の果実袋よりも３００〜２５００ｎｍの日射透過率が低く、収穫日が比較例１の収穫日よりも早かった。【００５１】
上述のインキ膜の日射反射率の測定結果と実地試験の結果を表２に示す。【００５２】
【表２】
0005877441.tif 000003
【００５３】
図２と表２に示すように、実施例１〜実施例３の果実袋を用いた場合には、いずれも、比較例１と比較して日射反射率が高く、実施試験では、果皮の着色割合が低く、また、赤肉発生割合が低かった。【００５４】
以上の結果から、実施例１〜実施例３の果実袋は、収穫日の促進効果があり、かつ、果肉障害を抑制することが可能であることがわかった。比較例１の果実袋は、収穫日の促進効果がなく、果皮の着色割合が比較的高く、赤肉の発生割合も比較的高かった。【００５５】
次に、果実袋の違いが果実袋内の果実表面の温度に及ぼす影響を調べた。実施例１〜実施例３の果実袋と、比較例１の果実袋と、比較例１の果実袋を２枚重ねたものとを、それぞれ、５０袋ずつ、供試樹として清水白桃合計４樹に被袋した。それぞれの果実袋内の果実表面の温度を測定し、５０袋の平均値を求めた。以下の説明において、各実施例、比較例の温度として記載されている数値は、その実施例または比較例の果実袋を被袋したすべての果実について測定された温度の平均値である。温度の測定は、２０１０年７月２１日１３時〜１４時の間に行った。【００５６】
図３に示すように、外気温が３６℃を超えているとき、いずれの果実袋でも、果実袋内の果実表面の温度は外気温よりも低かった。実施例１〜３の果実袋では、塗工層中に含まれる酸化チタンの量が比較的多い、実施例２と実施例３で、特に果実表面の温度が低かった。また、比較例１の果実袋と、比較例１の果実袋を２枚重ねたものとでは、比較例１の果実袋を２枚重ねたものの方がわずかに果実表面の温度が下がったものの、果実表面の温度は３５℃を超えていた。図３に示す結果と、表１、表２に示す結果から、果実表面の温度が低いほど収穫日の促進効果が大きいことが確認できた。【００５７】
（酸化チタン含有量の影響について）
次に、以下の実施例４及び５の果実袋を作製し、実施例３〜５と比較例１の果実袋を用いて実地試験を行って、酸化チタンの含有量とインキ組成物中のバインダーの影響を評価した。【００５８】
（実施例４）
酸化チタンの含有量が２２．５ｇ／ｍ２になるように塗布する以外は実施例１と同様にして果実袋試験片を作製した。すなわち、実施例４の果実袋の酸化チタン含有量は、実施例３の果実袋の３倍である。【００５９】
（実施例５）
インキ組成物の調製において、ポリウレタン樹脂の代わりに、アクリル樹脂（不揮発成分５０％  ＤＩＣ株式会社製アクリディック（登録商標）Ａ−１７１２）を用い、前述のアクリル樹脂２０．０重量部と、混合溶剤（トルエン：酢酸ブチル＝７：３）２５．０重量部を前もって溶解させ、さらに、近赤外線反射機能を有する酸化チタン（テイカ株式会社製  ＪＲ−１０００）４５重量部を加え、撹拌して均一になるまで混合した後、ペイントコンディショナーで１時間分散した。この分散液に、前述のアクリル樹脂１０重量部を撹拌しながら添加して、インキ組成物を調製した。レットダウンは、Ｐ（顔料）／Ｂ（樹脂）＝３．０とした。このようにして作製したインキ組成物を、基材として用いた西日本果実袋株式会社製Ｍ−４橙袋（縦１９０ｍｍ、横１４０ｍｍ）上の表面全面に、酸化チタンの含有量が７．５ｇ／ｍ２になるように塗布し、塗工層としてインキ膜を形成することで果実袋試験片を作製した。すなわち、実施例５の果実袋の酸化チタン含有量は、実施例３の果実袋と同じである。【００６０】
（実地試験）
実施例３〜実施例５と比較例１の果実袋のそれぞれを、２４袋ずつ、供試樹として清水白桃ＲＳ合計４樹に被袋した。それぞれの果実袋による果実温度への影響と、収穫日の促進効果を調べた。【００６１】
＜果実温度への影響＞
高温時日中の果実温度は、放射温度計（ＣＨＩＮＯ社製、ＩＲ−ＴＡＰ）を用いて、果実袋底部の開口部から測定した。温度測定は、２０１１年７月２９日（満開１０７日後）１４時〜１４時４５分の間に行った。また、満開９０日後からの温度変化は、果実表面にセンサを取り付け、満開９０日〜１１５日後までデータロガー（ＴＲ７１Ｕ）を用いて１０分間隔で連続測定した。【００６２】
＜収穫日の促進効果＞
成熟時期は、クロロフィル計により予め機械選果程度の果皮色を把握しておき、その基準に達した果実を毎日収穫して把握した。比較例１の果実袋を被袋した果実２４個の平均の収穫日を基準日として、他の果実袋を被袋した果実の収穫日と基準日との差を調べた。【００６３】
実施例３〜５と比較例１の果実袋の透過率、日射透過率、反射率、日射反射率の測定結果を表３に、実地試験の結果を表４に示す。【００６４】
【表３】
0005877441.tif 000004
【００６５】
【表４】
0005877441.tif 000005
【００６６】
表４と図４に示すように、実施例３〜５の果実袋では、いずれも、比較例１の果実袋と比較して、高温時日中の果実温度が１℃前後低かった。【００６７】
満開後９０日後から連続測定した果実温度は、最高温度については、実施例３〜５の果実袋では比較例の果実袋よりも０．６〜１．９℃低かった。また、３５℃以上の積算時間は実施例５で最も短く、次いで実施例３、実施例４の順に短く、比較例１の果実袋が最も長かった。【００６８】
収穫日の促進効果については、実施例３の果実袋を被袋した果実２４個の平均の収穫日は基準日と比較して１．４日早かった。実施例４の果実袋を被袋した果実２４個の平均の収穫日は基準日と比較して０．９日早かった。実施例５の果実袋を被袋した果実２４個の平均の収穫日は基準日と比較して１．０日早かった。【００６９】
以上のように、実施例３〜５の果実袋は、いずれも、比較例１の果実袋と比べて果実温度を抑制する効果があった。実施例４の果実袋は実施例３の果実袋よりも酸化チタンの含有量が３倍多いが、果実温度の抑制効果は実施例３と同程度であった。【００７０】
また、収穫時に果梗を観察したところ、インキ組成物にポリウレタン樹脂を用いた実施例３及び４と比較して、アクリル樹脂を用いた実施例５の果実袋では、果梗離脱果の発生率が低かった。実施例５の果実袋では、さらに、実施例３または実施例４の果実袋と比較して、被袋作業時および収穫作業時に果実袋がべたつきにくく、果実袋どうしが接着しにくく、作業性を向上させることもできた。【００７１】
（基材の影響について）
次に、以下の実施例６〜８の果実袋を作製し、実施例５〜８と比較例１の果実袋を用いて実地試験を行って、基材の影響を評価した。【００７２】
（実施例６）
基材として、西日本果実袋株式会社製Ｍ−４橙袋の全体にエンボス加工を施したものを用いた以外は、実施例５と同様にして果実袋試験片を作製した。【００７３】
（実施例７）
基材として、実施例５の基材と比較して厚みが９０％である西日本果実袋株式会社製Ｍ−４３橙袋を用いた以外は、実施例５と同様にして果実袋試験片を作製した。【００７４】
（実施例８）
基材として、大きさが縦２００ｍｍ、横１６０ｍｍの西日本果実袋株式会社製Ｍ−４橙袋を用いた以外は、実施例５と同様にして果実袋試験片を作製した。【００７５】
（実地試験）
実施例５〜８と比較例１の果実袋のそれぞれを、２４袋ずつ、供試樹として清水白桃ＲＳ合計４樹に被袋した。それぞれの果実袋による果実温度への影響と、収穫日の促進効果、赤肉発生の抑制効果を調べた。【００７６】
＜果実温度への影響＞
高温時日中の果実温度は、放射温度計（ＣＨＩＮＯ社製、ＩＲ−ＴＡＰ）を用いて、果実袋底部の開口部から測定した。温度測定は、２０１２年７月２５日（満開１０５日前後）１５時〜１５時３０分の高温時の間に行った。【００７７】
＜収穫日の促進効果＞
成熟時期は、クロロフィル計により予め機械選果程度の果皮色を把握しておき、その基準に達した果実を毎日収穫して把握した。比較例１の果実袋を被袋した果実２４個の平均の収穫日を基準日として、他の果実袋を被袋した果実の収穫日と基準日との差を調べた。【００７８】
＜赤肉発生割合＞
赤肉症は上述のように判断した。すなわち、果実側面を縦に切断後、観察して判断した。基準は０：全く着色がない正常果、１：果肉の１０％程度がピンクまたは赤変、２：果肉の１０〜３０％がピンクまたは赤変、３：果肉の３０％以上８０％程度がピンクまたは赤変、４：果肉全面（８０％以上）が濃く赤変とした。【００７９】
実施例５〜８と比較例１の果実袋の透過率、日射透過率、反射率、日射反射率の測定結果を表５に、実地試験の結果を表６に示す。【００８０】
【表５】
0005877441.tif 000006
【００８１】
【表６】
0005877441.tif 000007
【００８２】
表６と図５に示すように、実施例５〜８の果実袋では、いずれも、比較例１の果実袋と比較して、高温時日中の果実温度が明らかに低かった。【００８３】
収穫日の促進効果についても、実施例５〜８の果実袋では、いずれも、比較例１の果実袋と比較して、収穫日を促進する効果があった。特に、実施例７の果実袋では明らかに収穫日が促進された。【００８４】
赤肉については、実施例５〜８の果実袋では、いずれも、比較例１の果実袋と比較して、発生が抑制される傾向が見られた。特に、実施例６と実施例８の果実袋では、明らかに赤肉の発生が抑制された。【００８５】
（梨に対する効果について）
梨は、収穫前の高温、特に西日が直接当たるような果実で果肉障害の発生が多いことが知られており、例えば、日本国内での生産量が多い品種「新高」では、収穫前４０日以降の果実温度が高くなると、みつ症などの果肉障害が発生しやすいことが知られている。そこで、果実として梨を用いて、本発明の果実袋による果実温度抑制の効果を確認した。【００８６】
（実施例９）
果実袋の基材として、トリカ社製の果実袋（４５−２Ｌ）を用いた以外は、実施例５と同様にして果実袋試験片を作製した。【００８７】
（比較例２）
対照として、インキ膜を形成しない果実袋を比較例２の果実袋試験片とした。【００８８】
実施例９と比較例２の果実袋を、２０１２年９月上旬から１０月１０日にかけて、梨「新高」の果実１０個ずつに被袋した。収穫当日の２０１２年１０月１０日１４時に果実袋の一部を破り、直後に放射温度計（ＣＨＩＮＯ社製、ＩＲ−ＴＡＰ）を用いて測定した。酸化チタンを含有する塗工層（実施例９）と、インキ膜を形成しない試験片（比較例２）の透過率、日射透過率、反射率、日射反射率の測定結果を表７に示す。【００８９】
【表７】
0005877441.tif 000008
【００９０】
図６に示すように、実施例９の果実袋では、比較例２の果実袋と比較して、１．２℃、果実温度が低かった。【００９１】
（ぶどうに対する効果について）
従来のぶどう用果実袋は、温度上昇を抑制する機能については重視されていない。このため異常高温に曝されると、収穫前後の異常な果粒の軟化、収穫後の鮮度低下が早まるなどの障害発生が認められる。そこで、果実としてぶどうを用いて、本発明の果実袋による果実温度抑制の効果を確認した。【００９２】
（実施例１０）
果実袋の基材として、慣行の白袋（有限会社藤井製袋所製  ピオーネ用フジバッグ止め金入り有底（２１０ｍｍ×２９５ｍｍ））を用いた以外は、実施例５と同様にして果実袋試験片を作製した。【００９３】
（比較例３）
対照として、インキ膜を形成しない、上述の白袋を比較例３の果実袋試験片とした。【００９４】
実施例１０と比較例３の果実袋の透過率、日射透過率、反射率、日射反射率の測定結果を表８に示す。【００９５】
【表８】
0005877441.tif 000009
【００９６】
実地試験としては、まず、１２年生「ピオーネ」１樹（トンネル栽培）の果実７６個に、２０１２年６月２９日に比較例３の果実袋を被袋した。その後、（１）果粒軟化１週前（２０１２年７月６日）、（２）果粒軟化（２０１２年７月１５日）、（３）果粒軟化２週後（２０１２年７月２９日）、（４）果粒軟化４週後（２０１２年８月１２日）から、それぞれ、果粒軟化９週後（２０１２年９月１４日）までの期間、比較例３の果実袋を実施例１０の果実袋に掛け替えた。上記の（１）〜（４）には、それぞれ、１４個ずつ果実袋を掛け替えた。【００９７】
被覆期間中の各袋内の温度と外気の温度を、日置株式会社製データロガー３６３３を用いて、午前６時から午後６時の間、３０分間隔で測定した。結果を表９に示す。【００９８】
【表９】
0005877441.tif 000010
【００９９】
表９に示すように、実施例１０の果実袋では、比較例３の果実袋と比べて、日中の最高温度を０．５℃〜０．８℃、低く抑えることができた。【０１００】
また、本発明の果実袋がハウス内のぶどうの果実温度に及ぼす影響を次のようにして調べた。【０１０１】
実地試験としては、まず、５年生「ピオーネ」２樹（無加温・灌水同時施肥栽培）の果実２０果房に、２０１２年６月１９日（果粒軟化１０日後）に笠を掛けた。その後、果粒軟化３週後（２０１２年７月６日）に、１０果房の笠を実施例１０の果実袋に掛け替えた。【０１０２】
被覆期間中の各袋内の温度と、笠の内部の温度と、外気の温度を、日置株式会社製データロガー３６３３を用いて、３０分間隔で測定した。結果を表１０に示す。【０１０３】
【表１０】
0005877441.tif 000011
【０１０４】
表１０に示すように、実施例１０の果実袋を被袋したぶどうでは、果実袋を使用せず笠のみを掛けたぶどうと比較して、日中の最高温度を０．４℃低くすることができた。【０１０５】
（塗工層に含まれる酸化チタンの影響について）
次に、塗工層に含まれる酸化チタンの種類と量が、塗工層の透過率と反射率に及ぼす影響を調べた。上述の実施例１〜３のインキ膜を、基材として西日本果実袋株式会社製Ｍ−４橙袋を用いる代わりに、透明なＰＥＴフィルム上に形成し、ＰＥＴフィルムをベースラインとして塗工層の透過率を測定した。また、上述の実施例１〜３のインキ膜を、隠ぺい率試験紙（ＪＩＳ  Ｋ５６００−４−１（１９９９）４．１．２に規定）の黒部上に形成し、塗工層の反射率を測定した。なお、各塗工層に含まれる酸化チタンの量は実施例１〜３と同様にした。このようにして、基材上に形成された塗工層の透過率と反射率を測定した。【０１０６】
また、以下に述べるようにして比較例４〜６の塗工層試験片を作製し、透過率と反射率とを測定した。【０１０７】
（比較例４）
＜インキ組成物の調製＞
ポリウレタン樹脂（不揮発成分３０％  三洋化成工業株式会社製ＩＢ−４２２）３０．０重量部と、混合溶剤（トルエン：キシレン：イソプロパノール＝１：１：１）３２．６重量部を前もって溶解させ、さらに、顔料用酸化チタン（テイカ株式会社製ＪＲ−７０１）４５重量部を加え、撹拌して均一になるまで混合した後、ペイントコンディショナーで１時間分散した。この分散液に、前述のポリウレタン樹脂２０重量部と混合溶剤を９重量部とを予め混合して得られる溶液を撹拌しながら添加して、インキ組成物を調製した。レットダウンは、Ｐ／Ｂ＝３．０とした。【０１０８】
＜インキ膜の作製＞
上述のようにして作製したインキ組成物を、上述のＰＥＴフィルム及び隠ぺい率試験紙に、酸化チタンの含有量が１．３ｇ／ｍ２になるようにバーコーターを用いて塗布し、塗工層としてインキ膜を形成したものを比較例４の塗工層試験片とした。
（比較例５）
比較例５の塗工層試験片は、酸化チタンの含有量が３．０ｇ／ｍ２になるように塗布すること以外は比較例４と同様にして作製した。【０１０９】
（比較例６）
比較例６の塗工層試験片は、酸化チタンの含有量が７．５ｇ／ｍ２になるように塗布すること以外は比較例４と同様にして作製した。【０１１０】
実施例１〜３の塗工層と、比較例４〜６の塗工層について、上述のＰＥＴフィルム上の塗膜の透過スペクトルを測定した。また、上述の隠ぺい率試験紙黒部上の塗膜の反射スペクトルを測定した。測定された透過スペクトルと反射スペクトルから、塗工層の透過率と反射率を求めた。透過率を表１１に、反射率を表１２に示す。【０１１１】
【表１１】
0005877441.tif 000012
【０１１２】
【表１２】
0005877441.tif 000013
【０１１３】
図７と図８と表１１に示すように、塗工層の透過率は、実施例１〜３では全体的に、比較例４〜６よりも低かった。特に、１０００ｎｍ以上の波長の範囲では、実施例１〜３の塗工層の透過率は６０％以下の範囲に収まり、一方、比較例４〜６の塗工層の透過率は６０％を超えていた。実施例１〜３のうちでは、塗工層中の酸化チタンの量が多いものほど透過率が低かった。比較例４〜６のうちでも、塗工層中の酸化チタンの量が多いものほど透過率が低かった。また、顔料用の酸化チタンを用いた比較例４〜６よりも、近赤外線反射機能を有する酸化チタンを用いた実施例１〜３の方が、１０００〜１４００ｎｍにおいて透過率が低かった。【０１１４】
図９と図１０と表１２に示すように、塗工層の反射率は、実施例１〜３では全体的に、比較例４〜６よりも高かった。特に、１０００ｎｍ以上の波長の範囲では、実施例１〜３の塗工層の反射率の方が比較例４〜６より高く、実施例１〜３のうちでは、塗工層中の酸化チタンの量が多いものほど反射率が高かった。比較例４〜６のうちでも、塗工層中の酸化チタンの量が多いものほど反射率が高かった。また、顔料用の酸化チタンを用いた比較例４〜６よりも、近赤外線反射機能を有する酸化チタンを用いた実施例１〜３の方が、１０００〜１４００ｎｍにおいて反射率が高かった。【０１１５】
以上のように、本発明のもう一つの局面に従った果実袋は、基材と、基材上に形成された、酸化チタンを含有する塗工層とを備え、塗工層は、分光光度計による光の透過率が、１０００〜１４００ｎｍにおいて６０％以下である。また、塗工層は、近赤外線反射機能を有する酸化チタンを含有し、分光光度計による光の反射率が、１０００〜１４００ｎｍにおいて４０％以上であることが好ましい。【０１１６】
以上に開示された実施の形態と実施例はすべての点で例示であって制限的なものではないと考慮されるべきである。本発明の範囲は、以上の説明ではなく、請求の範囲によって示され、請求の範囲と均等の意味および範囲内でのすべての変形を含むものである。
【産業上の利用可能性】
【０１１７】
本発明の果実袋を用いることによって、果実の収穫時期の遅延を防止し、かつ、果肉障害を抑制することができる。
【図１】
0005877441.tif 000014
【図２】
0005877441.tif 000015
【図３】
0005877441.tif 000016
【図４】
0005877441.tif 000017
【図５】
0005877441.tif 000018
【図６】
0005877441.tif 000019
【図７】
0005877441.tif 000020
【図８】
0005877441.tif 000021
【図９】
0005877441.tif 000022
【図１０】
0005877441.tif 000023